(57)【要約】  本開示は、金属ナノ粒子を含む導電性インク組成物のフォトニック焼結のためのシステムおよび方法に関する。具体的には、本開示は、パルス発光ダイオード（ＬＥＤ）のアレイを含む照明源を使用して金属ナノ粒子を含むインク組成物を焼結するための方法およびシステムに関する。【選択図】図１Ｂ
2020517091.tif 000002
【特許請求の範囲】
【請求項１】
ａ．所定の厚さを有する金属ナノ粒子組成物のパターンで基板をコーティングすることと、
ｂ．金属ナノ粒子組成物のコーティングされたパターンを、所定の方向に所定の基板速度でパルス発光ダイオード（ＬＥＤ）のアレイにさらすことと、を含む金属粒子を焼結する方法。
【請求項２】
前記ＬＥＤは実質的に単色で、前記金属ナノ粒子の平均サイズ依存（Ｄ２，１）表面プラズモン共鳴（ＳＰＲ）ピーク波長に対応する波長の光を発する、請求項１に記載の方法。
【請求項３】
前記ＬＥＤは実質的に単色であり、前記金属の平均ナノ粒子サイズ（Ｄ２，１）は、表面プラズモン共鳴を生成するように構成された前記単色ＬＥＤの前記ピーク波長発光に対応する、請求項１に記載の方法。
【請求項４】
前記組成物中の前記金属ナノ粒子は、銀、金、銅、アルミニウム、それらの塩、酸化物および前駆体のうちの少なくとも１つを含む、請求項３に記載の方法。
【請求項５】
前記実質的に単色のＬＥＤは、約２９０ナノメートル（ｎｍ）〜約１１００ｎｍの間の波長の光を発する、請求項２または３に記載の方法。
【請求項６】
前記ＬＥＤは、約１６ワット／ｃｍ２〜約１０，０００ワット／ｃｍ２の間の光強度を提供するように構成されている、請求項１〜５のいずれか１項に記載の方法。
【請求項７】
パルス発光ダイオード（ＬＥＤ）の前記アレイは、約１．０ｋＨｚ〜約１０．０ＭＨｚの間の周波数で光パルスを発するように構成されている、請求項２または３に記載の方法。
【請求項８】
前記アレイを通る前記基板速度は、２ｍｍ／秒〜約１０ｍｍ／秒の間である、請求項１に記載の方法。
【請求項９】
パルス発光ダイオード（ＬＥＤ）の前記アレイと前記基板の間の前記角度は、垂直から約５°〜約６０°の間である、請求項１記載の方法。
【請求項１０】
金属ナノ粒子の組成物の前記コーティングされたパターンを露出するステップの前に、前記基板を所定の温度に加熱する前記ステップをさらに含む、請求項１に記載の方法。
【請求項１１】
前記基板は６０°Ｃ〜約２００°Ｃの間の温度に加熱される、請求項１０に記載の方法。
【請求項１２】
前記コーティングの厚さは約０．３μｍ〜約１５μｍの間である、請求項１に記載の方法。
【請求項１３】
前記基板は取り外し可能である、請求項１に記載の方法。
【請求項１４】
前記金属ナノ粒子を含むことは、光開始剤および溶媒をさらに含む、請求項１に記載の方法。
【請求項１５】
前記光開始剤が、２−イソプロピルチオキサントン、２，４−ジエチルチオキサントン、エチル−４−ジメチルアミノベンゾエート（ＥＤＭＡＢ）、２−イソプロピルチオキサントン、２−ベンジル−２ジメチルアミノ−モルホリノフェニル）−ブタノン−１、ジメチル−１，２−ジフェニルレハン−１−オン、ベンゾフェノンまたはそれらの組み合わせである、請求項１４に記載の方法。
【請求項１６】
金属ナノ粒子組成物の前記コーティングされたパターンをパルス発光ダイオード（ＬＥＤ）のアレイにさらす前記ステップは、前記溶媒を除去するステップに先行するか、または同時に起こる、請求項１４に記載の方法。
【請求項１７】
請求項１〜１６のいずれか１項に記載の前記金属ナノ粒子を含む前記コーティング組成物の前記パターンを前記基板に形成するように適合された、プロセッサと通信するプリントキャリッジに配置されたプリントヘッドと、パルス発光ダイオード（ＬＥＤ）の前記アレイとを含み、前記印刷キャリッジは、前記基板を前記所定の速度で動かすように構成されている、インクジェットプリンタ。
【請求項１８】
パルス発光ダイオード（ＬＥＤ）の前記アレイは、パルス発光ダイオード（ＬＥＤ）の前記アレイと前記基板の間に垂直からの可変角度を提供するように構成されたフレームに結合される、請求項１７に記載のインクジェットプリンタ。
【発明の詳細な説明】
【技術分野】
【０００１】
本開示は、金属ナノ粒子を含む導電性インク組成物のフォトニック焼結のためのシステムおよび方法に関する。具体的には、本開示は、パルス発光ダイオード（ＬＥＤ）のアレイを含む照明源を使用して金属ナノ粒子を含むインク組成物を焼結するための方法およびシステムに関する。
【背景技術】
【０００２】
プリント回路基板は一般に、エッチングなどの抽出法を使用したリソグラフィーによって製造される。このような製造方法は、回路パターンに対応する部分と腐食溶液を含む回路が存在しない導電性膜の部分を溶解除去することによりエッチングした導電性膜の不要な部分にのみコーティングされた耐酸性材料（レジスト）で基板上に導電性膜を配置することによって導電性ラインの形成を提供し、これにより、必要な導電性ラインのみが残される。
【０００３】
しかし、積層体の形成プロセス、レジストコーティング、レジストエッチングおよび洗浄などは複雑であり、しばしば連続して行うことができない多くの段階を必要とするため、製造プロセスはかなりの時間と生産コストを必要とし、したがって増加する。
【０００４】
さらに、製造プロセス中に生成される排出溶液は環境問題を引き起こす可能性があり、多くの場合、中和などの処理を必要とし、これも製造コストの増加を引き起こす可能性がある。
【０００５】
これらの欠点のいくつかは、例えば基板上に導電性インクを使用して回路パターンを直接印刷することにより、回路基板の積層造形プロセスを使用して部分的に解決できる。
【０００６】
積層造形プロセスでは、導電性インクの焼結は、熱焼結とレーザー焼結に大きく分けられる。しかし、市販の熱焼結法とレーザー焼結法は高エネルギーと長い焼結時間を必要とするため、コストの増加などの問題が依然として残っている。
【０００７】
したがって、上記のいくつかの欠陥を治療する、容易に入手可能なエネルギー源を使用するためのシステムおよび方法が必要である。
【発明の概要】
【０００８】
様々な実施形態において、パルス発光ダイオードを使用して金属ナノ粒子を含むインク組成物を焼結する方法およびシステムが開示されている。
【０００９】
本明細書で提供される実施形態では、所定の厚さを有する金属ナノ粒子を含む組成物のパターンで基板をコーティングすることと、金属ナノ粒子組成物のコーティングされたパターンを、所定の方向に所定の基板速度でパルス発光ダイオード（ＬＥＤ）のアレイにさらすことを含む、金属粒子を焼結する方法が提供される。
【００１０】
別の実施形態では、本明細書で提供されるのは、所定の厚さを有する金属ナノ粒子を含む組成物のパターンで基板をコーティングすることと、金属ナノ粒子組成物のコーティングされたパターンを、所定の方向に所定の基板速度でパルス発光ダイオード（ＬＥＤ）のアレイにさらすことを含む、金属粒子を焼結する方法であり、ここで、ＬＥＤは、実質的に単色であり、金属ナノ粒子の平均サイズ依存（Ｄ２，１）表面プラズモン共鳴（ＳＰＲ）ピーク波長に対応する波長で発光する。
【００１１】
さらに別の実施形態では、本明細書で提供されるのは、所定の厚さを有する金属ナノ粒子を含む組成物のパターンで基板をコーティングすることと、金属ナノ粒子組成物のコーティングされたパターンを所定の方向に所定の基板速度でパルス発光ダイオード（ＬＥＤ）のアレイにさらすことを含む金属粒子を焼結する方法であり、ここで、ＬＥＤは実質的に単色であり、金属の平均ナノ粒子サイズ（Ｄ２，１）は表面プラズモン共鳴を生成するように構成された単色ＬＥＤのピーク波長発光に対応する。
【００１２】
パルス発光ダイオードのアレイを使用して金属ナノ粒子を含むインク組成物を焼結する方法およびシステムのこれらおよび他の特徴は、限定ではなく例示である図および例と併せて読むと、以下の詳細な説明から明らかになるであろう。
【図面の簡単な説明】
【００１３】
その実施形態に関して、パルス発光ダイオードを使用して金属ナノ粒子を含むインク組成物を焼結するための方法およびシステムをよりよく理解するために、添付の実施例および図面を参照する。
【００１４】
【図１Ａ】図１Ａは、角度調整可能なＬＥＤアレイを備えた実施形態を示す、図１Ｂで説明した方法を可能にするシステムの実施形態を示す概略図である。
【図１Ｂ】同上。
【図２】図２は、記載され請求された方法を使用して焼結された導電性パターンを示す写真である。
【図３】図３は、粒子表面上の電子ガスの集団的縦励起を示す概略図である。
【図４】図４は、本明細書に記載の方法の実施形態による焼結層を示す。
【００１５】
パルス発光ダイオードを使用して金属ナノ粒子を含むインク組成物を焼結するための方法およびシステムのこれらおよび他の特徴は、限定ではなく例示である図および例と併せて読むと、以下の詳細な説明から明らかになる。
【発明を実施するための形態】
【００１６】
本明細書で提供されるのは、パルス発光ダイオードを使用して金属ナノ粒子を含む導電性インク組成物を焼結するためのシステムおよび方法の実施形態である。
【００１７】
一実施形態では、本明細書で提供されるのは、所定の厚さを有する金属ナノ粒子を含む組成物のパターンで基板をコーティングすることと、金属ナノ粒子組成物のコーティングされたパターンを、所定の方向に所定の基板速度でパルス発光ダイオード（ＬＥＤ）のアレイにさらすことを含む金属粒子を焼結する方法である。基板にパターンをコーティングするためのさまざまな方法が考えられ、これらには、例えば、ディップコーティング、ロッドコーティング、ナイフコーティング、ブレードコーティング、エアナイフコーティング、グラビアコーティング、ロールコーティング、スロットコーティング、スライドコーティング、カーテンコーティング、ラングミュアブロジェットコーティング、スプレーコーティング、スピンコーティング、インクジェット印刷、ペースト堆積などが含まれる。
【００１８】
本明細書で説明および請求するパルスＬＥＤを使用すると、銀を囲む誘電体を過熱する高い熱容量を持たずに、銀ナノ粒子の最上層のみを加熱するパルスＬＥＤの能力により、連続ＬＥＤの代わりに有利になり得る。
【００１９】
広帯域フォトニック光源と比較して、ＬＥＤを使用することの追加機能は、周囲の誘電体材料よりも銀ナノ粒子がスペクトルを大きく吸収するようにＬＥＤ波長を調整することで、金属（銀など）の選択的な加熱と焼結を可能にすることである。
【００２０】
さらに、金属ナノ粒子または導電性インクの特性（たとえば、溶媒や添加剤顔料など）が特定の波長で周囲の誘電体よりも優れた吸収性を持っている限り、ここで説明する方法およびシステムのパルスＬＥＤは、プラズモンピークに関係なく使用できる。
【００２１】
金属ナノ粒子を含む導電性インク組成物を焼結する方法で使用されるＬＥＤは、例えば、実質的に単色であり得る。ＬＥＤは、金属ナノ粒子の平均サイズ依存（Ｄ２，１）表面プラズモン共鳴（ＳＰＲ）ピーク波長に対応する波長で光を発するように構成できる。単色ＬＥＤの波長は、導電性インク組成物の特定の金属に合わせて調整できることが理解される。組成物中の金属ナノ粒子は、銀（Ａｇ）、金（Ａｕ）、銅（Ｃｕ）、アルミニウム（Ａｌ）、それらの塩、酸化物、前駆体または前述のものを含む組み合わせを含む。
【００２２】
本明細書で使用する場合、金属組成パターンの焼結に影響を与えるパルスＬＥＤの使用に関して（例えば、図２、４を参照）、用語「プラズモン」は、パルスＬＥＤなどの外部電場によって励起される（例えば、プラズモン共鳴体を形成する金属ナノ粒子の）金属表面上の自由電子の集団振動を指す。電子は帯電しているため、電子の振動によって引き起こされる自由電子の密度分布により分極が発生する。その分極と電磁界が組み合わされる現象は、「プラズモン共鳴」と呼ばれる。用語「プラズモン共鳴体」または「ＰＲＥ」は、プラズモン共鳴粒子（ＰＲＰ）および印刷されたナノ粒子のパターンなどプラズモン共鳴粒子の組み合わせまたは結合の両方を含む（ただしこれらに限定されない）構造のプラズモン共鳴特性を示す任意の独立構造を指すために使用される。ＰＲＥには、単一のＰＲＰ、または電磁エネルギー（ＥＭＲ）で励起されるとプラズモン共鳴特性を示す２つ以上のＰＲＰの集合体が含まれる。また、「プラズモン共鳴粒子」または「ＰＲＰ」は、別の実施形態において、電磁エネルギーで励起されるとプラズモン共鳴を誘発する、例えば、球状粒子などの単一ピースまたは材料の断片を指す。プラズモン共鳴粒子は、約３２０ナノメートル（ｎｍ）から数ミクロンの波長を含む光学領域で顕著な散乱強度を示す場合、「光学的に観察可能」であり得る。プラズモン共鳴粒子は、人間の目で検出可能な約４００ｎｍから７００ｎｍの波長帯域で顕著な散乱強度を示す場合、「視覚的に観察可能」であり得る。プラズモン共鳴は、入射光と基本的に自由な伝導電子との相互作用によって生成される。特定の実施形態では、金属ナノ粒子または実体は、例えば、約２５ｎｍ〜６００ｎｍのＤ２，１直径、例えば、約４０ｎｍ〜約３００ｎｍの寸法を有する。
【００２３】
提供される特定の組成物で使用される前駆体は、金属有機分解化合物、例えば、アルカノールアミンなどで化学修飾されているシュウ酸銀、銅（ＩＩ）エチレングリコールカルボキシレート、アルミニウム−トリ−ｓｅｃ−ブトキシド（Ａｌ（Ｏ−ｓｅｃ−Ｂｕ）３）などで使用されるものであってもよい。
【００２４】
逆に、別の実施形態では、球状銀ナノ粒子を使用する場合、ＳＰＲピーク波長（たとえば、単色ＬＥＤの）は、平均粒子サイズ（直径、Ｄ２，１）および粒子表面近くの局所屈折率（事前に選択された溶媒および／またはその他の添加剤を使用）を変えることによって、３９０ｎｍ（紫光）から１１００ｎｍ（ＮＩＲ）に調整できる。電磁スペクトルの近赤外領域へのＳＰＲピーク波長のより大きなシフトは、ロッドまたはプレート形状の銀ナノ粒子を生成することで実現できる（言い換えれば、アスペクト比＞＞１を持つ）。したがって、一実施形態では、ＬＥＤは実質的に単色であり、金属の平均ナノ粒子サイズ（Ｄ２，１）は、表面プラズモン共鳴を生成するように構成された単色ＬＥＤのピーク波長発光に対応する。「プラズモン」という用語は、量子化されたプラズマ振動を指し、プラズマ振動は、金属ナノ粒子の表面上の自由電子ガスの集合的な縦方向の励起である（例えば、図３を参照）。
【００２５】
パルスＬＥＤは、電源とパルス発生器に動作可能に結合されたＬＥＤのアレイを含む照明源の一部とすることができる。アレイは、パルス発生器と通信するアセンブリであってもよく、さまざまな波長、たとえば３９５ｎｍ、３６５ｎｍ、または５４０ｎｍの単色ＬＥＤライトを備え、それらのさまざまな組み合わせを使用することができる。さらに、図１Ａ、図１Ｂに示すように、アレイ１００は、基板１０２上の導電パターン１０３への光の入射角αは、垂直（換言すれば、例えば、図１Ａを参照して、基板１０２の動きの方向に対して９０°）でないように、傾斜させることができる。また、アレイ１００内の実質的に単色のＬＥＤは、約２９０ナノメートル（ｎｍ）〜約３，５００ｎｍの間の波長の光を発することができる。ＬＥＤは、水などと同様に他の添加剤との相互作用のために調整できることに注意されたい。同様に、ＬＥＤアレイ１００は、インクのさまざまな成分をターゲットとするＬＥＤ放射で構成できるため、事前に選択した結果が得られる。
【００２６】
説明どおりアレイからのパルス光または連続光のいずれかを備えた単色および／または部分スペクトルＬＥＤは、堆積可能な金属ナノ粒子を含む印刷インク組成物に垂直または角度α（たとえば図１Ｂ参照）で入射するように構成されて、基板上に選択可能な導電パターンを形成できる。光エネルギーはナノ粒子によって（局所的に）熱に変換され、インク組成物に存在する溶媒の急速な蒸発とナノ粒子濃度の増加をもたらし、インクの動的粘度の増加をもたらす。一実施形態では、金属のサイズ依存ＳＰＲピークに対応する波長でＬＥＤを使用すると、従来のナノ粒子焼結プロセスは、低温条件下では大面積基板上でナノ粒子インクのより速い高密度化をもたらし得る（例えば、図２を参照）。
【００２７】
本明細書で使用される「アレイ」という用語は、任意の数の行および列を指すことができ、各行および列に等しい数のＬＥＤまたはいくつかの行および列に異なる数のＬＥＤを有することができる。さらに、ＬＥＤは行と列に配置でき、各行および／または列でＬＥＤの波長が異なる。
【００２８】
記載された方法を促進する多くの要因をシステムに組み込むことができ、一実施形態では、提供された方法を制御および可能にするように構成されたプロセッサにＬＥＤアレイを結合することができる。プロセッサによって制御される要因には、とりわけ、Ｗ／ｃｍ２単位の光強度、ｍｍ／秒単位の基板速度、基板温度、パルス周波数とパルス持続時間、基板に対するアレイの角度、ＳＰＲ増強フォトニック焼結の照明源として機能するＬＥＤアレイによって生成されるピーク波長が含まれる。たとえば、金属ナノ粒子で使用される金属、導電性インクの用途、平均粒子サイズ、インクの屈折率、光開始剤の存在、印刷された導電性パターンの厚さ、層の数、および／または前述の１つ以上を含む要因の組み合わせにより、プロセッサは、様々な処理パラメータを制御および変更するように構成されてもよい。
【００２９】
２〜約１０，０００ワット／ｃｍ２の光強度を提供するように構成することができる。同様に、パルス周波数は約１．０ｋＨｚ〜約１０．０ＭＨｚの間であり得る。露光の持続時間は、基板の速度で制御でき、これは約１．５ｍｍ／秒から約１５ｍ／秒の間であり得、たとえば、２．５ｍｍ／秒、４．０ｍ秒、１０ｍｍ／秒、１２ｍ／秒、または範囲の制限を含む任意の速度の間であり得る。
【００３０】
加えて、照明源は、ＬＥＤアレイを含む照明源が基板の運動方向を横切る軸に対して回転することを可能にする軸（例えば、図１Ｂを参照）に結合することができ、パルス発光ダイオード（ＬＥＤ）のアレイと基板との間の角度が、垂直から（つまり、縦方向から）約５°〜約６０°の間で変化する。一実施形態では、入射角の変更を使用して、発生する熱とＥＭＲ源（パルスＬＥＤ）と粒子表面との間の共鳴を制御し、したがって粒子によって発生する熱に影響を与えることができる。  
【００３１】
さらに、プロセッサは、基板を保持しているチャックを加熱することもでき、それにより、基板を所定の温度に到達させる。基板の加熱は、使用する導電性インク組成物に存在する溶媒の除去、ナノ粒子の分別濃度の増加、高密度化、またはインクの動的粘度の増加、ＬＥＤアレイを使用したＳＰＲ増強フォトニック焼結が開始できる前の拡散の防止に役立つ場合がある。したがって、一実施形態では、金属ナノ粒子を含む導電性インク組成物を焼結する方法は、照明源への金属ナノ粒子組成物のコーティングされたパターンをさらすステップの前に、基板を所定の温度まで加熱する（例えば、導電性インク組成物から溶媒を取り除くことを支援するように構成される）ステップをさらに含むことができる。例えば、基板が６０℃〜約３００℃の間の温度に加熱されるように、チャックを加熱することができる。焼結が完了すると、基板は取り外し可能に構成できる。
【００３２】
示されるように、提供される方法は、例えば、例えば、０．３μｍ、１２０μｍなど約０．０５μｍ〜約１５０μｍの間の所定の厚さの高密度化（言い換えれば、粘度が増加したインク組成物）をもたらす金属ナノ粒子を含む微量の導電性インク組成物に対して実施可能である。
【００３３】
本明細書の用語「１つの（ａ）」、「１つの（ａｎ）」および「その（ｔｈｅ）」は、量の制限を示すものではなく、本明細書で特に明記しない限り、または文脈により明らかに矛盾しない限り、単数および複数の両方を包含すると解釈されるものとする。本明細書で使用される接尾辞「（単数または複数）」は、それが修飾する用語の単数および複数の両方を含むことを意図し、それにより、その用語の１つ以上を含む（例えば、ヘッド（単数または複数）は１つまたは複数のヘッドを含む）。明細書全体にわたる「一実施形態」、「別の実施形態」、「実施形態」などへの言及は、実施形態に関連して説明された特定の要素（例えば、特徴、構造、および／または特性）が本明細書で説明される少なくとも１つの実施形態に含まれることを意味し、他の実施形態では存在してもしなくてもよい。加えて、説明された要素は、様々な実施形態に任意の適切な方法で組み合わされてもよいことを理解されたい。
【００３４】
「動作可能に結合」、「結合」または「結合可能」などのさまざまな形を含む「結合」という用語は、直接または間接の構造的結合、接続または取り付け、あるいはそのような直接または間接の構造的または動作的結合、接続または取り付けの適合または特性を指し、それらを含み、一体的に形成されたコンポーネント、および別のコンポーネントを介して、または別のコンポーネントを通じて、または形成プロセス（たとえば、電磁界）によって、結合されるコンポーネントを含む。間接的な結合は、摩擦（例えば壁に対して）または物理的接続なしの別個の手段によるかどうかにかかわらず、中間部材または接着剤を介した結合、または当接およびそうでなければ静止することを含み得る。
【００３５】
他のセンサー、たとえば画像（視覚）センサー（たとえば、インクの色、滴の形状／体積を監視するためのＣＭＯＳ、ＣＣＤ）、マイクロフロー（またはフロー）センサー（たとえば、ＥＭベース、共鳴フィードバックベース、ピトーベース）粘度センサー、タイミングセンサー、導電率センサー、または前述の１つ以上を含むアレイを、システムに組み入れることができる。温度センサーを含むセンサーは、プロセッサにドライバーと電子通信することを可能にする一式の実行可能な命令を有するコンピュータ可読媒体を有するメモリーを含むプロセッサにデータを提供することができる。プロセッサは、本明細書に記載の方法を実行し、温度制御などを提供するように構成された一式の命令を含む、コンピュータ可読媒体が格納されたメモリモジュールをさらに有することができる。
【００３６】
本明細書で使用される「含む」という用語およびその派生語は、述べられた特徴、要素、構成要素、グループ、整数、および／またはステップの存在を指定するが、他の記載されていない特徴、要素、コンポーネント、グループ、整数、および／またはステップの存在を除外しない制約のない用語であることを意図する。上記は、用語「含む」、「持つ」、およびそれらの派生語などの類似の意味を持つ単語にも適用される。
【００３７】
本明細書で開示されるすべての範囲はエンドポイントを含み、エンドポイントは互いに独立して組み合わせることができる。同様に、「約」という用語は、量、サイズ、式、パラメータ、およびその他の量と特性が正確ではないことを意味するが、必要に応じて、許容範囲、変換係数、丸め、測定誤差など、および当業者に知られている他の要因を反映して、近似および／またはより大きいまたはより小さいことがある。一般に、量、サイズ、式、パラメータ、あるいは他の量または特性は、明示的にそうであるかどうかにかかわらず、「約」または「おおよそ」である。
【００３８】
したがって、一実施形態では、所定の厚さを有する金属ナノ粒子を含む組成物のパターンで基板をコーティングすること、および所定の方向に所定の基板速度でパルス発光ダイオード（ＬＥＤ）のアレイに金属ナノ粒子組成物のコーティングされたパターンをさらすことを含む、金属粒子を焼結する方法が本明細書で提供され、ここで（ｉ）ＬＥＤは、金属ナノ粒子の平均サイズ依存（Ｄ２，１）表面プラズモン共鳴（ＳＰＲ）ピーク波長に対応する波長の光を実質的に単色で発し、（ｉｉ）または代替で、金属の平均ナノ粒子サイズ（Ｄ２，１）は、表面プラズモン共鳴を生成するように構成された単色ＬＥＤのピーク波長発光に対応し（言い換えると、一実施形態では、ＬＥＤのＥＭＲ放射波長は粒子の平均面積ベースの粒子サイズ（Ｄ２，１）に調整されるが、別の実施形態では、金属ナノ粒子の面積ベースの平均粒子サイズは、ＬＥＤの所定のＥＭＲ放射波長または両方の組み合わせに基づいて選択される）、（ｉｉｉ）組成物中の金属ナノ粒子は、銀、金、銅、アルミニウム、それらの塩、酸化物および前駆体のうちの少なくとも１つを含み、（ｉｖ）実質的に単色のＬＥＤが約２９０ナノメートル（ｎｍ）〜約１１００ｎｍの間の波長の光を発し、（ｖ）約１６ワット／ｃｍ〜約１０，０００ワット／ｃｍ２の間の光強度を提供するように構成され、（ｖｉ）パルス発光ダイオード（ＬＥＤ）のアレイは、約１．０ｋＨｚ〜約１０．０ＭＨｚの間の周波数で光パルスを発するように構成され、（ｖｉｉ）アレイを通る基板速度は２ｍｍ／ｓｅｃ〜約１０ｍｍ／秒の間であり、（ｖｉｉｉ）パルス発光ダイオード（ＬＥＤ）のアレイと基板の間の角度は、垂直から約５°〜約６０°の間であり、本方法はさらに（ｉｘ）金属ナノ粒子の組成物のコーティングされたパターンを露出するステップの前に所定の温度まで基板を加熱するステップを含む方法を含み、基板（ｘｉ）は６０°Ｃ〜約２００°Ｃの間の温度に加熱され、（ｘｉ）取り外し可能であり、（ｘｉｉ）コーティングの厚さは約０．３μｍ〜約１５μｍの間であり、（ｘｉｉｉ）金属ナノ粒子を含む組成物は光開始剤と溶媒をさらに含み、（ｘｉｖ）光開始剤は２−イソプロピルチオキサントン、２，４−ジエチルチオキサントン、エチル−４−ジメチルアミノベンゾエート（ＥＤＭＡＢ）、２−イソプロピルチオキサントン、２−ベンジル−２ジメチルアミノ−モルホリノフェニル）−ブタノン−１、ジメチル−１，２−ジフェニルレハン−１−オン、ベンゾフェノンまたはそれらの組み合わせのうちの少なくとも１つ（言い換えれば、および／または）であり、（ｘｖ）金属ナノ粒子組成物のコーティングされたパターンをパルス発光ダイオード（ＬＥＤ）のアレイにさらすステップが、溶媒を除去するステップに先行するか、同時に起こる。
【００３９】
別の実施形態では、基板に上記で提供される金属ナノ粒子を含むコーティング組成物のパターンを形成するように適合されたプロセッサと通信するプリントキャリッジに配置されるプリントヘッド、およびパルス発光ダイオード（ＬＥＤ）のアレイを含むインクジェットプリンタが本明細書で提供され、印刷キャリッジは所定の速度で基板を移動するように構成され、（ｘｖｉ）パルス発光ダイオード（ＬＥＤ）のアレイは、パルス発光ダイオード（ＬＥＤ）のアレイと基板との間に垂直からの可変角度を提供するように構成されたフレームに結合され、（ｘｖｉ）パルス発光ダイオード（ＬＥＤ）のアレイは、パルス発光ダイオード（ＬＥＤ）のアレイと基板との間に垂直からの可変角度を提供するように構成されたフレームに結合される。
【００４０】
前述の明細書では、パルス発光ダイオード（ＬＥＤ）のアレイを含む照明源を使用した導電性インク組成物のフォトニック焼結のためのシステムおよび方法、ならびに多くの詳細が例示の目的で説明されているが、本開示は追加の実施形態の影響を受けやすく、本明細書に記載された特定の詳細および以下の特許請求の範囲でより完全に説明されるように、本開示の基本原理から逸脱することなく大幅に変更することができることは当業者には明らかであろう。
【図１Ａ】
2020517091.tif 000003
【図１Ｂ】
2020517091.tif 000004
【図２】
2020517091.tif 000005
【図３】
2020517091.tif 000006
【図４】
2020517091.tif 000007
【国際調査報告】
2020517091.tif 000008
2020517091.tif 000009